СОСТОЯЩАЯ ИЗ ДВУХ ЧАСТЕЙ ОТВЕРЖДАЕМАЯ КОМПОЗИЦИЯ И ПОЛУЧЕННАЯ ИЗ НЕЕ ПОЛИУРЕТАН-ПОЛИСИЛОКСАНОВАЯ СМЕСЬ

1. Состоящая из двух частей отверждаемая композиция, которая устойчива при хранении в виде отдельных частей и при их объединении отвердевает с получением по существу однородной полиуретан-полисилоксановой смеси, содержащая
а) по существу не содержащую влагу первую часть, содержащую отверждаемую влагой силилированную полиуретановую смолу и сшивающий агент для диорганополисилоксана с концевыми силанольными группами;
b) вторую часть, содержащую диорганополисилоксан с концевыми силанольными группами;
с) катализатор конденсации в первой и/или во второй части;
и, возможно,
d) по крайней мере один дополнительный компонент выбранный из группы, состоящей из наполнителя, УФ-стабилизатора, антиоксиданта, усилителя адгезии, ускорителя отверждения, загустителя, пластификатора, поглотителя влаги, пигмента, красителя, ПАВ, растворителя и биоцида; причем дополнительный компонент присутствует в первой и/или во второй части композиции, в зависимости от того, с какой частью он совместим.
2. Состоящая из двух частей отверждаемая композиция по п.1, где силилированную полиуретановую смолу получают взаимодействием форполимера простого полиэфирполиола с концевыми изоцианатными группами с как минимум одним силаном, выбранным из группы, состоящей из меркаптосилана и аминосилана.
3. Состоящая из двух частей отверждаемая композиция по п.2, где форполимер простого полиэфирполиола с концевыми изоцианатными группами получают путем взаимодействия простого полиэфирполиола с диизоцианатом, взятым в молярном избытке.
4. Состоящая из двух частей отверждаемая композиция по п.3, где простой полиэфирдиол имеет среднечисловую молекулярную массу, приблизительно равную как минимум 1000, и диизоцианат является как минимум одним членом, выбранным из группы, состоящей из дифенилметандиизоцианата; полиметиленполифенилизоцианата; парафенилендиизоцианата; нафтилиндиизоцианата; модифицированного жидким карбодиимидом дифенилметандиизоцианата; изофорондиизоцианата; дициклогексилметана-4,4′-диизоцианата; толуолдиизоцианата, 2,6-толуолдиизоцианата (2,6-TDI), алифатических полиизоцианатов, ароматических полиизоцианатов и их смесей.
5. Состоящая из двух частей отверждаемая композиция по п.2, где общая формула силана
X
R
Si(R
)
(OR
)
__
1
__
2
3
x
3-x
,
1
2
где X представляет собой содержащую водород группу, реакционноспособную в отношении изоцианата, где R представляет собой двухвалентную углеводородную группу, содержащую до 12 атомов углерода, необязательно содержащую один или несколько гетероатомов; каждый R представляет собой одинаковую или разную одновалентную углеводородную группу, содержащую до 8 атомов углерода; каждый
3
R представляет собой одинаковые или разные алкильные группы, содержащие до 6 атомов углерода; и x равен 0, 1 или 2.
4
4
5
6
7
5
6
7
y
3-y
6. Состоящая из двух частей отверждаемая композиция по п.5, где в формуле силана X представляет -SH или -NHR, где Rпредставляет собой H, одновалентную углеводородную группу, содержащую до 8 атомов углерода, или R-Si(R)(OR), где R представляет собой двухвалентную углеводородную группу, содержащую до 12 атомов углерода; R представляет собой одновалентную углеводородную группу, содержащую до 8 атомов углерода; R представляет собой одновалентную углеводородную группу, содержащую до 6 атомов углерода; и y равен 0, 1 или 2.
4
4
1
3
7. Состоящая из двух частей отверждаемая композиция по п.6, где в формуле силана X представляет -SH или -NHR; где Rпредставляет собой H или одновалентный углеводородный радикал, содержащий до 8 атомов углерода; R содержит до 8 атомов углерода; R представляет собой одинаковую или разную алкильную группу, содержащую до 4 атомов углерода; и x равен 0.
8. Состоящая из двух частей отверждаемая композиция по п.2, где силан является как минимум одним членом, выбранным из группы, состоящей из 2-меркаптоэтилтриметоксисилана, 3-меркаптопропилтриметоксисилана, 2-меркаптопропилтриэтоксисилана, 3-меркаптопропилтриэтоксисилана, 2-меркаптоэтилтрипропоксисилана, 2-меркаптоэтилтри-втор-бутоксисилана, 3-меркаптопропилтри-трет-бутоксисилана, 3-меркаптопропилтриизопропоксисилана, 3-меркаптопропилтриоктоксисилана, 2-меркаптоэтилтри-2'-этилгексоксисилана, 2-меркаптоэтилдиметоксиэтоксисилана, 3-меркаптопропилметоксиэтоксипропоксисилана, 3-меркаптопропилдиметоксиметилсилана, 3-меркаптопропилметоксидиметилсилана, 3-меркаптопропилэтоксидиметилсилана, 3-меркаптопропилдиэтоксиметилсилана, 3-меркаптопропилциклогексоксидиметилсилана, 4-меркаптобутилтриметоксисилана, 3-меркапто-3-метилпропилтриметоксисилана, 3-меркапто-3-метилпропилтрипропоксисилана, 3-меркапто-3-этилпропилдиметоксиметилсилана, 3-меркапто-2-метилпропилтриметоксисилана, 3-меркапто-2-метилпропилдиметоксифенилсилана, 3-меркаптоциклогексилтриметоксисилана, 12-меркаптододецилтриметоксисилана, 12-меркаптододецилтриэтоксисилана, 18-меркаптооктадецилтриметоксисилана, 18-меркаптооктадецилметоксидиметилсилан, 2-меркапто-2-метилэтилтрипропоксисилана, 2-меркапто-2-метилэтилтриоктоксисилана, 2-меркаптофенилтриметоксисилана, 2-меркаптофенилтриэтоксисилана, 2-меркаптотолилтриметоксисилана, 2-меркаптотолилтриэтоксисилана, 1-меркаптометилтолилтриметоксисилана, 1-меркаптометилтолилтриэтоксисилана, 2-меркаптоэтилфенилтриметоксисилана, 2-меркаптоэтилфенилтриэтоксисилана, 2-меркаптоэтилтолилтриметоксисилана, 2-меркаптоэтилтолилтриэтоксисилана, 3-меркаптопропилфенилтриметоксисилана, 3-меркаптопропилфенилтриэтоксисилана, 3-аминопропилтриметоксисилана, 3-аминопропилтриэтоксисилана, 3-аминобутилтриэтоксисилана, N-метил-3-амино-2-метилпропилтриметоксисилана, N-этил-3-амино-2-метилпропилтриметоксисилана, N-этил-3-амино-2-метилпропилдиэтоксиметилсилана, N-этил-3-амино-2-метилпропилтриэтоксисилана, N-этил-3-амино-2-метилпропилметилдиметоксисилана, N-бутил-3-амино-2-метилпропилтриметоксисилана, 3-(N-метил-2-амино-1-метил-1-этокси)пропилтриметоксисилана, N-этил-4-амино-3,3,-диметил-бутилдиметоксиметилсилан, N-этил-4-амино-3,3-диметилбутилтриметоксисилана, N-(циклогексил)-3-аминопропилтриметоксисилана, N-(2-аминоэтил)-3-аминопропилтриметоксисилана, N-(2-аминоэтил)-3-аминопропилтриэтоксисилана, N-(2-аминоэтил)-3-аминопропилметилдиметоксисилана, аминопропилтриэтоксисилана, бис-(3-триметоксисилил-2-метилпропил)амин и N-(3'-триметоксисилилпропил)-3-амино-2-метилпропилтриметоксисилана.
9. Состоящая из двух частей отверждаемая композиция по п.1, где силилированная полиуретановая смола получена путем взаимодействия полиэфирполиола с концевыми гидроксильными группами с изоцианатсиланом.
10. Состоящая из двух частей отверждаемая композиция по п.9, где полиуретановый форполимер с концевыми гидроксильными группами получен путем взаимодействия диизоцианата с простым полиэфирдиолом, взятым в молярном избытке.
11. Состоящая из двух частей отверждаемая композиция по п.10, где простой полиэфирдиол имеет среднечисловую молекулярную массу, приблизительно равную как минимум примерно 1000 и диизоцианат является как минимум одним членом, выбранным из группы, состоящей из дифенилметандиизоцианата; полиметиленполифенилизоцианата; парафенилендиизоцианата; нафтилиндиизоцианата; модифицированного жидким карбодиимидом дифенилметандиизоцианата; изофорондиизоцианата; дициклогексилметана-4,4′-диизоцианата; толуолдиизоцианата, 2,6-толуолдиизоцианата (2,6-TDI), алифатических полиизоцианатов, ароматических полиизоцианатов и их смесей.
12. Состоящая из двух частей отверждаемая композиция по п.9, где общая формула изоцианатсилана
8
9
10
где R представляет собой алкиленовую группу, содержащую до 12 атомов углерода, где каждый R представляет собой одинаковую или разную алкильную или арильную группу, содержащую до 8 атомов углерода; каждый R представляет собой одинаковую или разную алкильную группу, содержащую до 6 атомов углерода; и y равен 0, 1 или 2.
9
10
13. Состоящая из двух частей отверждаемая композиция по п.12, где в формуле изоцианатсилана R содержит от 1 до 4 атомов углерода, каждый R представляет собой одинаковую или разную метильную, этильную, пропильную или изопропильную группу; и y равен 0.
14. Состоящая из двух частей отверждаемая композиция по п.9, где изоцианатсилан выбран из группы, состоящей из изоцианатпропилтриметоксисилана, изоцианантоизопропилтриметоксисилана, изоцианат-н-бутилтриметоксисилана, изоцианат-трет-бутилтриметоксисилана, изоцианатпропилтриэтоксисилана, изоцианатизопропилтриэтокссилана, изоцианат-н-бутилтриэтоксисилана и изоцианат-трет-бутилтриэтоксисилана.
15. Состоящая из двух частей отверждаемая композиция по п.1, где диорганополисилоксан с силанольными концевыми группами имеет общую формулу
M
D
D'
a
b
c
,
3-x-y
x
y
1/2
1
60
15
16
15
16
где подстрочный индекс a равен 2, и b равен или больше 1, и подстрочный индекс c равен нулю или положительный, где M=(HO)R R SiO; где подстрочный индекс x равен 0, 1 или 2, и подстрочный индекс y равен 0 или 1, при условии, что x+y меньше или равно 2; где Rи R представляют собой независимо выбранные одновалентные C- Cуглеводородные радикалы; где
D=R
R
SiO
17
18
1/2
;
17
18
1
60
где Rи R представляют собой независимо выбранные одновалентные C-Cуглеводородные радикалы; где
D
=R
R
SiO
'
19
20
2/2
;
19
20
где Rи R представляют собой независимо выбранные одновалентные углеводородные радикалы, содержащие приблизительно до 60 атомов углерода.
16. Состоящая из двух частей отверждаемая композиция по п.1, где сшиватель является алкилсиликатом.
17. Состоящая из двух частей отверждаемая композиция по п.2, где сшиватель является алкилсиликатом.
18. Состоящая из двух частей отверждаемая композиция по п.9, где сшиватель является алкилсиликатом.
19. Состоящая из двух частей отверждаемая композиция по п.1, где диорганополисилоксан с концевыми силанольными группами имеет вязкость от приблизительно 1000 до приблизительно 200000 сП при 25°С.
20. Состоящая из двух частей отверждаемая композиция по п.2, где диорганополисилоксан с концевыми силанольными группами имеет вязкость от приблизительно 1000 до приблизительно до 200000 сП при 25°С.
21. Состоящая из двух частей отверждаемая композиция по п.9, где диорганополисилоксан с концевыми силанольными группами имеет вязкость от приблизительно 1000 до приблизительно до 200000 сП при 25°С.
22. Состоящая из двух частей отверждаемая композиция по п.1, где наполнитель, если присутствует в композиции, то в первой и/или во второй части, УФ-стабилизатор, если присутствует, то в первой и/или во второй части; антиоксидант, если присутствует, то в первой и/или во второй части; усилитель адгезии, если присутствует, то в в первой части; ускоритель отверждения, если присутствует, то в первой части; загуститель, если присутствует, то в первой и/или во второй части; поглотитель влаги, если присутствует, то в первой части; пигмент, если присутствует, то в первой и/или во второй части; краситель, если присутствует, то в первой и/или во второй части; ПАВ, если присутствует, то в первой и/или во второй части; растворитель, если присутствует, то в первой и/или во второй части и биоцид, если присутствует, должен быть во второй части.
23. Состоящая из двух частей отверждаемая композиция по п.2, где наполнитель, если присутствует в композиции, то в первой и/или во второй части, УФ-стабилизатор, если присутствует, то в первой и/или во второй части; антиоксидант, если присутствует, то в первой и/или во второй части; усилитель адгезии, если присутствует, то в в первой части; ускоритель отверждения, если присутствует, то в первой части; загуститель, если присутствует, то в первой и/или во второй части; поглотитель влаги, если присутствует, то в первой части; пигмент, если присутствует, то в первой и/или во второй части; краситель, если присутствует, то в первой и/или во второй части; ПАВ, если присутствует, то в первой и/или во второй части; растворитель, если присутствует, то в первой и/или во второй части и биоцид, если присутствует, должен быть во второй части.
24. Состоящая из двух частей отверждаемая композиция по п.9, где наполнитель, если присутствует в композиции, то в первой и/или во второй части, УФ-стабилизатор, если присутствует, то в первой и/или во второй части; антиоксидант, если присутствует, то в первой и/или во второй части; усилитель адгезии, если присутствует, то в в первой части; ускоритель отверждения, если присутствует, то в первой части; загуститель, если присутствует, то в первой и/или во второй части; поглотитель влаги, если присутствует, то в первой части; пигмент, если присутствует, то в первой и/или во второй части; краситель, если присутствует, то в первой и/или во второй части; ПАВ, если присутствует, то в первой и/или во второй части; растворитель, если присутствует, то в первой и/или во второй части и биоцид, если присутствует, должен быть во второй части.
25. По существу однородная полиуретан-полисилоксановая смесь, полученная при отверждении в результате объединения первой и второй частей состоящей из двух частей отверждаемой композиции по п.1.
26. По существу однородная полиуретан-полисилоксановая смесь, полученная при отверждении в результате объединения первой и второй частей состоящей из двух частей отверждаемой композиции по п.2.
27. По существу однородная полиуретан-полисилоксановая смесь, полученная при отверждении в результате объединения первой и второй частей состоящей из двух частей отверждаемой композиции по п.9.